НЕТКАНОЕ ПОЛОТНО И СПОСОБ ЕГО ИЗГОТОВЛЕНИЯ

2
3
2
1. Нетканое полотно плотностью от 10 до 30 г/м, изготовленное из бесконечных нитей тониной от 0,5 до 3,5 ден, полученных из расплава материала, и предназначенное прежде всего для производства гигиенических продуктов, отличающееся тем, что оно состоит из бесконечных полиолефиновых нитей, и его объемная масса находится в диапазоне от 40 до 80 кг/м, его плотность находится в диапазоне от 10 до 30 г/м и толщина - в диапазоне от 0,15 до 0,80 мм, причем нити скрепляют на части поверхности, которая составляет от 10 до 16% от общей площади поверхности полотна.
2. Нетканое полотно по п.1, отличающееся тем, что его скрепляют термически на части поверхности, которая составляет 14% общей площади поверхности полотна.
3. Нетканое полотно по п.1, отличающееся тем, что его обрабатывают гидрофильным смазочным составом.
2
4. Нетканое полотно по п.1, отличающееся тем, что термическое скрепление осуществляют на удлиненных участках, распределенных в форме растра, причем каждая линейка таких участков сдвинута относительно соседних линеек на половину шага растра в продольном направлении, и шаг отдельных удлиненных участков скрепления в продольном направлении равен 2 мм, а в поперечном направлении - 5,58 мм, ширина участка скрепления равна 0,4 мм, и его длина равна 3,99 мм, при этом на одном квадратном сантиметре располагается 9 участков скрепления, площадь участка скрепления равна 1,562 мм, и глубина растра равна 0,7 мм.
5. Нетканое полотно по п.1, отличающееся тем, что бесконечные полиолефиновые нити являются однокомпонентными.
6. Нетканое полотно по п.1, отличающееся тем, что бесконечные полиолефиновые нити являются двухкомпонентными.
2
7. Способ изготовления нетканого полотна по любому из предыдущих пунктов, отличающийся тем, что базовую структуру бесконечных нитей тониной от 0,5 до 3,5 ден формируют с использованием технологии получения нитей из расплава, которые укладываются случайным образом на движущейся ленте, причем плотность такой структуры находится в диапазоне от 10 до 30 г/м, и затем эту структуру пропускают через каландр, состоящий из гладкого валика и гравированного валика.
8. Способ изготовления нетканого полотна по п.7, отличающийся тем, что температура поверхности гравированного валика находится в диапазоне от 110 до 190°С, и давление гравированного валика на гладкий валик находится в диапазоне от 50 до 100 Н/мм.
9. Способ изготовления нетканого полотна по п.7, отличающийся тем, что бесконечные нити являются монополимерными полиолефиновыми бесконечными нитями.
10. Применение нетканого полотна по любому из пп.1, 5-7, отличающееся тем, что оно используется в качестве обратной стороны конечного гигиенического продукта и в качестве ответной крепежной части с петлями в крепежной системе "крючок-петля".